(57)【要約】【課題】自動車成形天井材等として必要な剛性を確保し、ロールから引き出した際にマットがちぎれること無く、プレス成形した後に裂けないガラスチョップドストランドマットと、それを用いた自動車成形天井材等に使用できる成形材を提供する。【解決手段】本発明のガラスチョップドストランドマットは、目付が１５０〜２５０ｇ／ｍ2で、ＪＩＳ  Ｒ３４２０に従う引張破断試験におけるマット幅方向の引張強さの平均値が２５０Ｎ以下、標準偏差が１００Ｎ以下で、かつマット長手方向の引張強さの平均値が２００Ｎ以上である。また本発明の成形材は、発泡ポリウレタンシートの表面にチョップドストランドマットが接着された成形材で、前記本発明のマットの少なくとも一方は、目付が１５０〜２５０ｇ／ｍ2、ＪＩＳ  Ｒ３４２０に従う引張破断試験におけるマット幅方向の引張強さの平均値２５０Ｎ以下で、標準偏差１００Ｎ以下であり、かつマット長手方向の引張強さの平均値２００Ｎ以上である。【特許請求の範囲】
【請求項１】
目付が１５０〜２５０ｇ／ｍ2であり、ＪＩＳ  Ｒ３４２０（１９９９）付属書１３に従う引張破断試験におけるマット幅方向の引張強さの平均値が２５０Ｎ以下で、標準偏差が１００Ｎ以下であり、かつマット長手方向の引張強さの平均値が２００Ｎ以上であることを特徴とするガラスチョップドストランドマット。
【請求項２】
マット幅方向に横列する、長手方向が３００ｍｍで、マット幅方向が１５０ｍｍの各矩形領域について、領域相互の結合剤散布量の差が５ｇ／ｍ2以下であり、かつガラス繊維目付の差が８０ｇ／ｍ2以下であることを特徴とする請求項１に記載のガラスチョップドストランドマット。
【請求項３】
発泡ポリウレタンシートの表面にガラスチョップドストランドマットが接着された成形材であって、
前記ガラスチョップドストランドマットは、目付が１５０〜２５０ｇ／ｍ2、ＪＩＳ  Ｒ３４２０（１９９９）付属書１３に従う引張破断試験におけるマット幅方向の引張強さの平均値２５０Ｎ以下で、標準偏差１００Ｎ以下であり、かつマット長手方向の引張強さの平均値２００Ｎ以上であることを特徴とする成形材。
【請求項４】
自動車用天井材の構成部材であることを特徴とする請求項３に記載の成形材。
【発明の詳細な説明】
【技術分野】
【０００１】
本発明は、ガラス繊維強化プラスチック（以下、ＧＦＲＰという）の補強材や自動車成形天井材料等の発泡ポリウレタンの補強材として使用されるガラスチョップドストランドマット及びそれを用いた成形材に関する。
【０００２】
ガラスチョップドストランドマットは、多数本のガラスフィラメント表面に付着量が０．１〜２重量％程度となるよう集束剤を塗布し、これらを集束することによって得られたガラスストランドを所定長に切断し、ガラスチョップドストランドの多数本を、均等無秩序にシート状に堆積した後、その上から結合剤として粉末ポリエステル樹脂を散布し、次いでこれらの粉末ポリエステル樹脂を加熱溶融した後にプレス成形して冷却固化するか、あるいはシート状堆積物に樹脂を乳化したエマルジョンを塗布後に乾燥することによって製造される。通常、ガラスチョップドストランドマットを製造する場合、単繊維直径が１１μｍ、ストランド番手が４５テックス（テックスは長さ１０００ｍ当たりのグラム単位での重量）のガラスストランドを約５０ｍｍ長に切断し、目付が３００〜９００ｇ／ｍ2となるように均等無秩序に堆積し、粉末ポリエステル樹脂付着量が１〜６質量％となるように散布して加熱溶融後に冷却固化するか、あるいは樹脂乳化エマルジョン付着量が１〜６質量％となるように塗布し、乾燥して各ガラスチョップドストランド同士を接着する方法が採用されている。
【０００３】
このようなガラスチョップドストランドマットは、浴槽、浄化槽等のＧＦＲＰ成形品の補強材として用いられ、主にハンドレイアップ法と呼ばれる不飽和ポリエステル樹脂を含浸して成形する方法に多用されてきた。しかし、近年では、これまで段ボールやフェルト等で成形されていた自動車成形天井材の代替として、発泡ポリウレタンシートの両表面にガラスチョップドストランドマットを接着することによって、その剛性や寸法安定性を向上させたものが開発されている。
【０００４】
ところで自動車成形天井材には、剛性、寸法安定性、断熱性、遮音性等の特性が必要とされるが、これ以外にも、自動車全体の重量を軽減することを目的として、単位面積当たりの重量が軽いことが要求される。またガラスチョップドストランドマットを発泡ポリウレタンシートと接着する際、フェノール、メラミン、イソシアネート等の接着剤を使用するが、接着剤がガラスチョップドストランドマットの裏面まで浸透しないと、成形された自動車成形天井材の剛性が不足するという問題や、接着後に発泡ポリウレタンシートからガラスチョップドストランドが剥がれ落ちるという問題があるため、必ずマットの裏面まで接着剤を浸透させる必要がある。
【０００５】
成形天井材重量を軽減し、かつ接着剤の浸透性を向上させるためには、ガラスチョップドストランドマットの目付を小さくすれば良いが、目付が小さくなるほど、ガラスチョップドストランドマットのストランド分布が不均一な状態となってマットの引張強度が低下し、マットを巻き芯に巻き取った後、その外層から引っ張ってほどき出す時にその途中で破断する危険性が高くなり、作業性が大幅に低下するという問題がある。
【０００６】
また、軽量のガラス繊維補強材としては、直径が１５〜２４μｍ程度のガラスフィラメント（単繊維）を５０〜１００本程度束ね、連続繊維状態で渦状に堆積させたガラスコンティニアスストランドマットや、直径が６〜１３μｍのガラスフィラメントを数十本から数百本束ね、長さ３〜２５ｍｍに切断したガラスチョップドストランドを白水中でモノフィラメントに分散し、抄紙したガラスペーパーが知られている。しかしガラスコンティニアスストランドマットは、製造効率が低く、高価であるという問題がある。またガラスペーパーは、ガラス繊維がモノフィラメント状態であるため、補強効果が小さく、自動車成形天井材としては剛性が不足するという問題がある。
【０００７】
チョップドストランドマットについて、その強度を向上しようという改善はこれまでにも種々行われてきており、特許文献１には、ニードルパンチング処理に適応することができる圧縮強度と曲げ強度を合わせ持つ繊維複合体についての発明が提示されている。また、特許文献２には、ガラスチョップドストランドの形態を規定することによって、搬送コンベヤからの崩落を防ぐだけの強度を実現することができる旨の発明が行われている。さらに特許文献３では、強熱減量値を大きくすることによって引張強度を１５０ｋｇｆ以上に大きくすることができるという発明が開示されている。
【特許文献１】特開平５−２４７８１号公報
【特許文献２】特開平６−９３５４６号公報
【特許文献３】特開２００３−１７５７７７号公報
【発明の開示】
【発明が解決しようとする課題】
【０００８】
従来、自動車成形天井材には、単繊維直径１０〜１４μｍ、ストランド平均番手２０〜４０ｔｅｘのガラスストランドを約５０ｍｍの長さに切断しチョップドストランドとし、目付が８０〜１５０ｇ／ｍ2となるように均等無秩序に堆積し、粉末ポリエステル樹脂を、付着量８〜１６質量％となるように散布してから加熱溶融して冷却固化するか、あるいは樹脂を乳化したエマルジョンを、付着量６〜１０質量％となるよう塗布して乾燥し、各ガラスチョップドストランド同士を接着して得られるガラスチョップドストランドマットが使用されてきた。そしてこのマットは、所定長のロールとして巻き取られた形態で流通している。
【０００９】
近年、発泡ポリウレタンシートの表裏両面にガラスチョップドストランドマットが接着された自動車用天井材では、一方の面に目付が１５０〜２５０ｇ／ｍ2のガラスチョップドストランドマットが使用されるようになってきた。このようなマットでは、ガラスチョップドストランドにフェノール、メラミン、イソシアネート等の接着剤を塗布する際には、マットが断裂する危険性があった。また、接着剤を塗布したガラスチョップドストランドマットを表皮（自動車の室内側）、ガラスチョップドストランドマット、発泡ポリウレタンシート、ガラスチョップドストランドマット及び保護シート（自動車の天井側）の順に重ねるため、ロールからマットを引き出す際にしばしばマットが強度不足で断裂する、即ち、千切れる場合があるという問題点もあった。
【００１０】
また、前記したマットでは、前記のように重ね合わせた材料を、成形天井の形状にプレス成形すると、天井材が複雑な形状の場合や、深絞り成形される場合には、マットが裂けるという不具合が５％程度の発生率で生じた。
【００１１】
本発明は、上記事情に鑑み行われたものであり、自動車成形天井材として必要な剛性を確保し、ロールから引き出した際にマットが千切れること無く、プレス成形した際に裂けるようなことがないガラスチョップドストランドマットと、それを用いた自動車成形天井材に適する成形材を提供することを課題とするものである。
【課題を解決するための手段】
【００１２】
本発明者等は、上記目的を達成すべく、種々の実験を行った結果、目付が１５０〜２５０ｇ／ｍ2であり、ＪＩＳ  Ｒ３４２０（１９９９）付属書１３記載の引張破断試験で、マット幅方向の引張強さの平均値とマット長手方向引張強さの平均値の値が、いずれも所定の値であって、しかもマット幅方向の引張強さの標準偏差が特定の値以下となることで自動車成形天井材として必要な剛性が得られ、ガラスチョップドストランドマットにフェノール、メラミン、イソシアネート等の接着剤を塗布する際や、接着剤を含浸させたチョップドストランドマットを表皮（自動車の室内側）、ガラスチョップドストランドマット、発泡ポリウレタンシート、ガラスチョップドストランドマット及び保護シート（自動車の天井側）の順に重ね合わるためにロールから引き出す際にマットが千切れたりすることがなく、さらに、前記したようにラミネートした材料をプレス成形した際に、天井材の形状が複雑な場合や深絞りの場合でもマットが裂けることがないことを見出し、本発明を提案するに到った。
【００１３】
すなわち本発明のガラスチョップドストランドマットは、目付が１５０〜２５０ｇ／ｍ2であり、ＪＩＳ  Ｒ３４２０（１９９９）付属書１３に従う引張破断試験におけるマット幅方向の引張強さの平均値が２５０Ｎ以下で、標準偏差が１００Ｎ以下であり、かつマット長手方向の引張強さの平均値が２００Ｎ以上であることを特徴とする。
【００１４】
ここで、ガラスチョップドストランドの目付が１５０〜２５０ｇ／ｍ2とした理由は、以下のようなものである。すなわち、目付は単位面積当たりのガラスチョップドストランドの質量を表すものであるが、目付が１５０ｇ／ｍ2より小さいと、大型の自動車用成形天井材として必要な剛性が得られず、一方、目付が２５０ｇ／ｍ2より大きいと、自動車成形天井材の重量を軽減し、かつ接着剤の浸透性を向上することが困難となる。
【００１５】
また、マット幅方向の引張強さの平均値が２５０Ｎ以下であるとは、マットの幅方向について前記のＪＩＳ  Ｒ３４２０（１９９９）付属書１３に従う引張破断試験を行うことによって、その測定値の算術平均値が２５０Ｎ以下であることを意味している。マットの幅方向とは、一般に連続生産されるガラスチョップドストランドマットがロール状に巻き取られた状態で１つの製品形態となるが、このロール状に巻き取り方向に垂直な方向を意味している。そして、マット幅方向の引張強さの平均値については、その測定回数が少なくとも１０回以上であることが必要であり、好ましくは２０回以上の計測を行うことである。
【００１６】
さらに、マット幅方向の引張強さの標準偏差が１００Ｎ以下であるとは、前記したマットの幅方向についてのＪＩＳ  Ｒ３４２０（１９９９）付属書１３に従う引張破断試験の計測値の標準偏差であって、引張強さの平均値同様にその測定回数が少なくとも１０回以上であることが必要であり、好ましくは２０回以上の計測を行うことである。
【００１７】
マット幅方向の引張強さの平均値が２５０Ｎ以下で、引張強さの標準偏差が１００Ｎ以下であることによって、マット全体あるいはマットの部分的な引張強さが充分に強くなり、プレス成形した際にガラスチョップドストランドマットが充分に型に追随せずに、たて方向すなわちマットの長手方向に裂ける現象を抑止することが可能となるものである。
【００１８】
また、マット幅方向の引張強さの平均値が２５０Ｎ以下であることによって、本発明を実現できるものであるが、本発明を実現すると、実使用における強度として１００Ｎ以上は達成することができ、用途等から要求される強度が高い場合には、より好ましくは１５０Ｎ以上の幅方向の平均引張強度とすることであって、さらに好ましくは１７０Ｎ以上の幅方向引張強度、一層好ましくは１９０Ｎ以上を有するものである。
【００１９】
また、マット長手方向の引張強さの平均値が２００Ｎ以上であるとは、マット幅方向の引張強さの測定同様にＪＩＳ  Ｒ３４２０（１９９９）付属書１３に従う引張破断試験を行い、その測定値の算術平均値が２００Ｎ以上となることを意味している。そして、マット長手方向とは、前記したマット幅方向に対して垂直なマット平面に平行な方向のことであって、ロール状に巻き取られた細長い形状を有するマットの長辺方向を表している。
【００２０】
マット長手方向の引張強さの平均値が２００Ｎ以上とすることによって、ガラスチョップドストランドマットにフェノール、メラミン、イソシアネート等の接着剤を塗布する際や、接着剤を塗布したガラスチョップドストランドマットを表皮（自動車の室内側）、ガラスチョップドストランドマット、発泡ポリウレタンシート、ガラスチョップドストランドマット及び保護シート（自動車の天井側）の順に重ね合わるためにロールから引き出す際にマットが千切れるのを防止することができるようになる。
【００２１】
以上のような観点から、本発明のガラスチョップドストランドマットは、マット幅方向の引張強さの平均値に対するマット長手方向の引張強さの平均値の比率が、１．５以下であって、この比率以下の場合に高い性能を実現することが可能となるものである。そして、より好ましくは、マット幅方向の引張強さの平均値とマット長手方向の引張強さの平均値の差が少ないことである。
【００２２】
なお、本発明のガラスチョップドストランドマットに係る粉末ポリエステル樹脂の結合剤は、ガラスストランド同士を結合させるためのものであるが、粉末に限定されず、その形態は、繊維状、シート状、フィルム状等であっても良く、またポリエステル以外に、ポリプロピレン、酢酸ビニル、アクリル、エポキシ等の樹脂素材も使用可能である。
【００２３】
また、本発明のガラスチョップドストランドマットは、マット幅方向に横列する長手方向３００ｍｍで幅方向１５０ｍｍの各矩形面領域について、領域相互の結合剤散布量の差が５ｇ／ｍ2以下、かつガラス繊維目付の差を８０ｇ／ｍ2以下であることを特徴とする。
【００２４】
ここで、マット幅方向に横列する長手方向３００ｍｍで幅方向１５０ｍｍの各矩形領域について、結合剤のマット幅方向散布量の差を５ｇ／ｍ2以下であるとは、ガラスチョップドストランドマットの幅方向に1列に長さ３００ｍｍ×幅１５０ｍｍの矩形面を切り出してその強熱減量を計測し、その計測値が５ｇ／ｍ2以内となるように結合剤の散布状態を調整することによって、マット幅方向に均等な散布状態を確認することができるものである。
【００２５】
この結合剤のマット幅散布状態を均等にすることによって、幅方向のガラス繊維結合強度を所望の値に調整することが可能となり、その結果として前記した引張強度の標準偏差を規定することが可能となるものである。
【００２６】
結合材の散布状態を調整する具体的な方法としては、例えば、結合剤をマットに含浸する方法として単純な浸漬等による方法を採用する場合であっても、マットの上方より所定量の結合剤を供給ノズル等から流量を調整して供給する等の方法を併用することによって、最終的な含有量のばらつきを解消することができるようになるものである。
【００２７】
そして上記した強熱減量については、ＪＩＳ  Ｒ３４２０（１９９９）により計測することが可能である。
【００２８】
また、マット幅方向について、ガラス繊維目付の差を８０ｇ／ｍ2以下とするとは、マットを成形する際のガラスチョップドストランドの分布状態をマット幅方向についてのばらつきを極力少なくすることによって達成でき、ガラスチョップドストランドマットの幅方向に1列に長さ３００ｍｍ×幅１５０ｍｍの矩形面を切り出して質量を計測し、その計測値が８０ｇ／ｍ2以内となるようにチョップドストランドの散布状態を調整することによって、マット幅方向に均等な散布状態を実現することができるものである。
【００２９】
このマットを構成するチョップドストランドの分布を調整するための方法としては、ストランドをカッター等で切断した後に、チョップドストランドをチャンバー内で搬送コンベア上に分散させ、マット状に堆積する際の気流を制御することにより、チョップドストランドが均等な分布状態となるように工夫を行ってもよい。あるいは一旦散布され、マット状に堆積したチョップドストランドに適切な所定周波数の振動を付与したり、所望の流速のエアーを噴射する等、必要となる箇所に適切な処置を施すことで、ガラスチョップドストランドの分散状態を改善する方法を採用し、ガラスチョップドストランドの分布状態の調整を行うことも可能である。
【００３０】
さらに、本発明の成形材は、発泡ポリウレタンシートの表面にガラスチョップドストランドマットが接着された成形材であって、前記チョップドストランドマットが、目付が１５０〜２５０ｇ／ｍ2、ＪＩＳ  Ｒ３４２０（１９９９）付属書１３に従う引張破断試験におけるマット幅方向の引張強さの平均値２５０Ｎ以下で、標準偏差１００Ｎ以下であり、かつマット長手方向の引張強さの平均値２００Ｎ以上であることを特徴とする。
【００３１】
ここで、発泡ポリウレタンシートの表面にチョップドストランドマットが接着された成形材であって、前記チョップドストランドマットは、目付が１５０〜２５０ｇ／ｍ2、ＪＩＳ  Ｒ３４２０（１９９９）付属書１３に従う引張破断試験で、マット幅方向の引張強さの平均値２５０Ｎ以下、標準偏差１００Ｎ以下であり、マット長手方向の引張強さの平均値２００Ｎ以上であるとは、成形材を構成する発泡ポリウレタンシートについて、その表裏２面の内の少なくとも一方の表面上に対して、前記本発明のガラスチョップドストランドマットを接着したものであることを意味している。
【００３２】
本発明の成形材を実現するには成形材を構成する発泡ポリウレタンの一方の表面について、本発明のガラスチョップドストランドマットが接着された構成とすることが必要なものであって、表裏２面とも本発明のガラスチョップドストランドマットが接着された構成とすることでより高い性能を実現することができるのは言うまでもない。また一方の面のみに採用する場合については、他方の面に他の被覆材を使用するかどうかについては、特に限定するものではない。
【００３３】
本発明の成形材の用途としては、ガラスチョップドストランドマットを使用して成形できる電子工業等の各種精密ハウジング構成体や建築用材料、工業用途の各種構成部材等、種々の利用が可能であって、他の部材等と併用することによって所望の機能を実現することができるものである。
【００３４】
ガラスチョップドストランドマットと発泡ポリウレタンシートとの接着は公知の方法を採用することができ、フェノール、メラミン、イソシアネート等の接着剤を単独あるいは複数併用してガラスチョップドストランドマットに含浸させて使用することができる。
【００３５】
また、本発明の成形材は、自動車用天井材の構成部材であることを特徴とする。
【００３６】
ここで、成形材が、自動車天井材の構成部材であるとは、本発明の成形材が内装に用いられる自動車天井材の部分的な面積あるいは全面積を構成するものであることを意味している。
【００３７】
成形材については、他の加工部材との併用を許容するものであって、自動車天井材としての各種の性能を有し、安定した耐性を実現するものであれば、支障なく使用できるものである。
【発明の効果】
【００３８】
（１）以上のように、本発明のガラスチョップドストランドマットは、目付が１５０〜２５０ｇ／ｍ2であり、ＪＩＳ  Ｒ３４２０（１９９９）付属書１３に従う引張破断試験におけるマット幅方向の引張強さの平均値が２５０Ｎ以下で、標準偏差が１００Ｎ以下であり、かつマット長手方向の引張強さの平均値が２００Ｎ以上であるため、発泡ポリウレタンシートの表面にチョップドストランドマットが接着されてなる成形材において、少なくとも一方の面に使用することで、大型成形品や複雑な形状の成形材でも充分な剛性が得られ、また、ガラスチョップドストランドマットにフェノール、メラミン、イソシアネート等の接着剤を塗布する際に千切れたり、接着剤を塗布したチョップドストランドマットを表皮、ガラスチョップドストランドマット、発泡ポリウレタンシート、ガラスチョップドストランドマット及び保護シートの順に重ね合わるためにロールから引き出す際にちぎれることがなく、ガラスチョップドストランドマットにフェノール、メラミン、イソシアネート等の接着剤を含浸させ、表皮、ガラスチョップドストランドマット、発泡ポリウレタンシート、ガラスチョップドストランドマット及び保護シートの順に重ね合わせ、所定の形状にプレス成形しても、ガラスチョップドストランドマットが裂けることがないものである。
【００３９】
（２）また、本発明のガラスチョップドストランドマットは、マットの幅方向に1列に長さ３００ｍｍ×幅１５０ｍｍの面積で測定した結合剤の散布量の差が５ｇ／ｍ2以内であるため、軽量で高い強度を確実に実現することができ、均質な品位を有する成形材を容易かつ安価に構成することができるものである。
【００４０】
（３）また、本発明のガラスチョップドストランドマットは、マット幅方向のガラス繊維の目付の差が８０ｇ／ｍ2以内とするものであるため、マットを所定面積切り出して成形材を製造するために使用する場合に、マットの重心位置の変動や局所的な強度のばらつきを少なくし、成形材として利用される製品の性能のばらつきを少なくすることを可能とするものである。
【００４１】
（４）本発明の成形材は、発泡ポリウレタンシートの表面にガラスチョップドストランドマットが接着された成形材であって、前記チョップドストランドマットは、目付が１５０〜２５０ｇ／ｍ2、ＪＩＳ  Ｒ３４２０（１９９９）付属書１３に従う引張破断試験におけるマット幅方向の引張強さの平均値２５０Ｎ以下で、標準偏差１００Ｎ以下であり、かつマット長手方向の引張強さの平均値２００Ｎ以上であるため、軽量であって、しかも剛性、寸法安定性に優れ、断熱性や遮音性といった性能を有する成形材を構成することが容易に可能となるものである。
【００４２】
（５）また、本発明の成形材は、自動車用天井材の構成部材であるため、各種の機能を求められる自動車成形天井材としての品位を充分に満足するものであり、特に天井材が複雑な形状である場合や深絞りを要して成形される場合についても好適な強度的耐性を実現することができるものである。
【発明を実施するための最良の形態】
【００４３】
以下、本発明を実施例及び比較例に基づいて本発明のガラスチョップドストランドマットとそれを使用する自動車用天井材について詳細に説明する。図１は、ガラスチョップドストランドマットの製造工程を示す説明図である。
【実施例１】
【００４４】
まず直径１２．５μｍのガラスフィラメントに集束剤（固形分５０質量％のポリ酢酸ビニルエマルジョンを６質量％、γ−メタクリロキシプロピルトリメトキシシランを０．３質量％、第４級アンモニウム塩を０．５質量％、イオン交換水を９３．２質量％）を付着量が０．４質量％となるように塗布した後、８０本集束させることによってストランドとしてから、巻き取り、ガラスケーキを得た後、所定時間乾燥した。
【００４５】
この乾燥されたケーキの内層から図１に示すようにガラスストランド１０を解舒して、チャンバー１１の天井部分に取り付けられた複数個の切断機１２に送り込み、所定長に切断した。各切断機１２は、カッターローラー１２ａとゴムローラー１２ｂから構成されており、互いに回転するカッターローラー１２ａとゴムローラー１２ｂの間にガラスストランド１０が送り込まれることによって切断されてチョップドストランドとなる。
【００４６】
チャンバー１１の底部には、第１の搬送コンベア１３が配置され、長さ５０ｍｍに切断されたチョップドストランドを、第１の搬送コンベア１３の上にて気流で均一になるように分散させ、シート状に堆積してからチャンバー１１の外へ搬送し、次の第２の搬送コンベア１４に搬送した。第２の搬送コンベア１４上で移動するガラスチョップドストランド上に散布機１５によって粉末ポリエステル樹脂（例えば、花王株式会社製ニュートラック５１４）を、所定の付着量（％）となるように、また幅方向の差が５ｇ／ｍ2以下の例えば４ｇ／ｍ2となるように均一に散布した後、次の第３の搬送コンベア１６に搬送した。第３の搬送コンベア１６の途中には、加熱炉１７が配置され、粉末ポリエステル樹脂が散布されたガラスチョップドストランドのシート状堆積物が、加熱炉１７中に移動して所定温度で加熱されることによって、粉末ポリエステル樹脂が軟化、溶融した。次いでこのガラスチョップドストランドを、加熱炉１７の外部に移動した後、水冷ロール１８の間を通して冷却、プレスを行い、これにより溶融していた粉末ポリエステル樹脂が固化し、ガラスチョップドストランドマット１９が作製され、その後、巻き取り機２０によって巻き取った。チョップドストランドマットは目付１５０〜２５０ｇ／ｍ2と１００ｇ／ｍ2であった。
【００４７】
こうして得られた目付けが１５０〜２５０ｇ/ｍ2のマットの幅方向、マット長手方向の引張強さをＪＩＳ  Ｒ３４２０付属書１３の引張破断試験方法にて測定した。ここでは、被試験体の測定数ｎは５０であった。
【００４８】
強熱減量についてもＪＩＳ  Ｒ３４２０記載の方法によって計測した。
【００４９】
そして、得られたガラスチョップドストランドマット１９を使用してガラスチョップドストランドマットにイソシアネート系の接着剤を含浸させた後、表皮（自動車の室内側）、ガラスチョップドストランドマット（目付け１００ｇ／ｍ2）、発泡ポリウレタンシート、ガラスチョップドストランドマット（目付け１５０〜２５０ｇ／ｍ2）及び保護シート（自動車の天井側）の順に重ね合わせ、周囲に超硬刃を具備して、成形天井の形状をしたプレス型に入れてプレス成形し、所定の形状にすると同時に周囲をトリミングした。
【００５０】
また、１０００枚の自動車天井材について裏面側のチョップドストランドマット（１５０〜２５０ｇ／ｍ2）に裂けが発生していないかを目視にて検査した。これらの結果を表１に示す。
【００５１】
【表１】
2005307407.tif 000002
【００５２】
表から明らかなように、実施例である試料Ｎｏ．１とＮｏ．２のガラスチョップドストランドマットは、いずれもマット幅方向の引張強さの平均値が２３０Ｎ、２００Ｎであって、それぞれ標準偏差が７６Ｎ、７０Ｎであり、マット長手方向の引張強さの平均値は２９７Ｎ、２２７Ｎであることが判明した。またイソシアネート接着剤を含浸させたガラスチョップドストランドマットをロールから引き出す際にマットが千切れることはなかった。そして、成形後の自動車成形天井材裏面側のチョップドストランドマットに裂けの発生は認められなかった。
【００５３】
これに対し、比較例である試料Ｎｏ．３のガラスチョップドストランドマットは、マット幅方向の引張強さの平均値が３５７Ｎ、標準偏差が１４４Ｎであって、マット長手方向の引張強さの平均値が５８７Ｎであり、イソシアネート接着剤を含浸させたガラスチョップドストランドマットをロールから引き出す際にマットが千切れることはなかったが、成形後の自動車成形天井材裏面側のチョップドストランドマットに裂けの発生するものが、５％の発生率で認められた。
【００５４】
また、マット幅方向の性能を比較するため、実施例1、２及び比較例３のチョップドストランドマットから、図２に示すようにマットの幅方向Ｈに1列に長さ３００ｍｍ×幅１５０ｍｍを切りだし結合剤のマット幅方向散布量を調査したところ、実施例1、２はそれぞれ３．５ｇ／ｍ2、４．０ｇ／ｍ2の差であったが、比較例３の差は５．５ｇ／ｍ2と大きいものであった。また、実施例1、２及び比較例３のチョップドストランドマットから、マットの幅方向Ｈに1列に長さ３００ｍｍ×幅１５０ｍｍを切りだしマット幅方向Ｈのガラス繊維の目付の差を調査したところ、実施例１、２はそれぞれ６０ｇ／ｍ2、５０ｇ／ｍ2であったが、比較例３の差は１００ｇ／ｍ2と大きいものであった。
【００５５】
以上のように、実施例と比較例から、本発明のガラスチョップドストランドマットは、目付が１５０〜２５０ｇ／ｍ2であり、ＪＩＳ  Ｒ  ３４２０付属書１３により測定したマット幅方向Ｈの引張強さの平均値が２５０Ｎ以下、標準偏差が１００Ｎ以下、マット長手方向Ｌの引張強さの平均値が２００Ｎ以上であるため、自動車成形天井材として必要な剛性が得られる。そして、発泡ポリウレタンシートに重ね合わるためにロールから引き出す際に、マットがちぎれたりすることがない。そして、発泡ポリウレタンシートなどと重ね合わせて、成形天井の形状にプレス成形した際に、天井材の形状が複雑な場合や深絞りの場合でも、マットが裂けることがなく、優れた機能を有するものであることを確認することができた。
【図面の簡単な説明】
【００５６】
【図１】本発明のガラスチョップドストランドマットの製造工程を示す説明図。
【図２】本発明のガラスチョップドストランドマットの説明図。
【符号の説明】
【００５７】
１０    ガラスストランド
１１    チャンバー
１２    切断機
１３    第１の搬送コンベア
１４    第２の搬送コンベア
１５    散布機
１６    第３の搬送コンベア
１７    加熱炉
１８    水冷ロール
１９、Ｍ    ガラスチョップドストランドマット
２０    巻き取り機
Ｌ      ガラスチョップドストランドマットの長手方向
Ｈ      ガラスチョップドストランドマットの幅方向
【図１】
2005307407.tif 000003
【図２】
2005307407.tif 000004